(57)【要約】【課題】絶縁基板２に、抵抗膜４と、その両端の上面電極５と、前記抵抗膜のカバーコート６を形成し、前記両上面電極の上面に、補助上面電極７を形成する一方、前記絶縁基板の左右両側面に、側面電極８を形成して成るチップ抵抗器１において、前記上面電極４に大気中の硫黄成分等で腐食が発生すること低減する。【解決手段】前記カバーコート６を覆うオーバーコート９を、前記補助上面電極７に一部重なるように形成する一方、前記カバーコート６のうち前記上面電極に重なる部分の終端６ａを、前記オーバーコート９のうち前記補助上面電極７に重なる部分の終端９ａよりも適宜寸法Ｓだけ前記絶縁基板２の左右両側面２ａ側に位置するように延長する。【選択図】                    図１
2004253467.tif 000002
【特許請求の範囲】
【請求項１】
チップ型にした絶縁基板の上面に、抵抗膜と、その両端に繋がる銀系導電ペーストによる上面電極を形成するとともに、前記抵抗膜を覆うカバーコートを、当該カバーコートが前記上面電極の一部に重なるように形成し、前記両上面電極の上面に、補助上面電極を前記カバーコートに対して一部重なるように形成する一方、前記絶縁基板の左右両側面に、側面電極を少なくとも前記補助上面電極に電気的に繋がるように形成して成るチップ抵抗器において、
前記カバーコートに重ねて、これを覆うオーバーコートを、当該オーバーコートが前記補助上面電極に一部重なるように形成する一方、前記カバーコートのうち前記上面電極に重なる部分の終端を、前記オーバーコートのうち前記補助上面電極に重なる部分の終端よりも適宜寸法だけ前記絶縁基板の左右両側面側に位置するように延長したことを特徴とするチップ抵抗器。
【請求項２】
前記請求項１の記載において、前記カバーコートのうち前記上面電極に重なる部分の終端を、前記オーバーコートのうち前記補助上面電極に重なる部分の終端よりも前記絶縁基板の左右両側面側に位置する寸法を、少なくとも１００ミクロン以上にすることを特徴とするチップ抵抗器。
【請求項３】
前記請求項１又は２の記載において、前記補助上面電極を、銀以外の卑金属系導電ペースにて形成することを特徴とするチップ抵抗器。
【請求項４】
前記請求項１又は２の記載において、前記補助上面電極を、カーボン系の導電樹脂ペーストにて形成することを特徴とするチップ抵抗器。
【発明の詳細な説明】
【０００１】
【発明の属する技術分野】
本発明は、チップ型にした絶縁基板に、少なくとも一つの抵抗膜と、その両端に対する端子電極と、前記抵抗体を覆うカバーコートとを形成して成るチップ抵抗器に関するものである。
【０００２】
【従来の技術】
従来、この種のチップ抵抗器は、絶縁基板における上面のうち中央の部分に、抵抗膜を覆うカバーコートが高く突出した形態で、大きな段差を有する構成であったから、このチップ抵抗器を、真空吸着式のコレットに吸着するときにおいて、吸着不能になるとか、カバーコートに割れが発生する等の不具合がある。
【０００３】
これに加えて、前記抵抗膜の両端に対する両端子電極のうち絶縁基板の上面に抵抗膜に繋がるように形成した上面電極を、電気抵抗の小さい銀を主成分とする導電ペースト（以下、単に銀系導電ペーストと称する）を使用していることにより、この銀系導電ペーストによる上面電極には、当該上面電極の表面に半田付けのための金属メッキ層が形成されているといえども、大気空気中の硫化水素等の硫黄ガスによって銀が硫化銀になるというように、硫黄成分等によってマグレーション等の腐食が発生することになって、この上面電極の断線に至るという不具合もある。
【０００４】
そこで、最近においては、例えば、特許文献１及び２に記載されているように、前記抵抗膜の両端に対する両上面電極に、補助上面電極を、前記カバーコートに対して一部重なるように形成することにより、段差を無くするか、小さくするとともに、前記上面電極の腐食を回避することを提案している。
【０００５】
【特許文献１】
特開平８−２３６３０２号公報
【特許文献２】
特開２００２−１８４６０２号公報
【０００６】
【発明が解決しようとする課題】
この場合、従来は、前記補助上面電極のうち前記カバーコートに対して重なる部分が、銀系導電ペーストによる上面電極の真上に位置していることにより、前記補助上面電極が、前記特許文献１に記載されているように銀系導電ペーストで場合において、この補助上面電極における表面のうち前記カバーコートに対する境界部分に、大気空気中の硫黄成分等によってマグレーション等の腐食が発生すると、この腐食が、直ちに、その下層の上面電極にまで進行して、上面電極が腐食することになる。
【０００７】
また、前記補助上面電極が、前記特許文献２に記載されているようにニッケル系導電ペーストである場合、この補助上面電極における表面のうち前記カバーコートに対する境界部分（この境界部分における厚さは薄くなっている）が割れる等の損傷が生ずると、大気空気中の硫黄成分等が、直ちに、その下層の上面電極にまで侵入して、上面電極が腐食することになる。
【０００８】
従って、従来の構造では、前記上面電極の腐食を防止することを完全に達成することができないという問題があった。
【０００９】
本発明は、この問題を解消することを技術的課題とするものである。
【００１０】
【課題を解決するための手段】
この技術的課題を達成するため本発明の請求項１は、
「チップ型にした絶縁基板の上面に、抵抗膜と、その両端に繋がる銀系導電ペーストによる上面電極を形成するとともに、前記抵抗膜を覆うカバーコートを、当該カバーコートが前記上面電極の一部に重なるように形成し、前記両上面電極の上面に、補助上面電極を前記カバーコートに対して一部重なるように形成する一方、前記絶縁基板の左右両側面に、側面電極を少なくとも前記補助上面電極に電気的に繋がるように形成して成るチップ抵抗器において、
前記カバーコートに重ねて、これを覆うオーバーコートを、当該オーバーコートが前記補助上面電極に一部重なるように形成する一方、前記カバーコートのうち前記上面電極に重なる部分の終端を、前記オーバーコートのうち前記補助上面電極に重なる部分の終端よりも適宜寸法だけ前記絶縁基板の左右両側面側に位置するように延長した。」
ことを特徴としている。
【００１１】
また、本発明における請求項２は、
「前記請求項１の記載において、  前記カバーコートのうち前記上面電極に重なる部分の終端を、前記オーバーコートのうち前記補助上面電極に重なる部分の終端よりも前記絶縁基板の左右両側面側に位置する寸法を、少なくとも１００ミクロン以上にする。」
ことを特徴としている。
【００１２】
更にまた、本発明の請求項３は、
「前記請求項１又は２の記載において、前記補助上面電極を、銀以外の卑金属系導電ペースにて形成する。」
ことを特徴としている。
【００１３】
加えて、本発明の請求項４は、
「前記請求項１又は２の記載において、前記補助上面電極を、カーボン系の導電樹脂ペーストにて形成する。」
ことを特徴としている。
【００１４】
【発明の作用・効果】
このように、前記カバーコートに重ねて、これを覆うオーバーコートを、当該オーバーコートが前記補助上面電極に一部重なるように形成する一方、前記カバーコートのうち前記上面電極に重なる部分の終端を、前記オーバーコートのうち前記補助上面電極に重なる部分の終端よりも適宜寸法だけ前記絶縁基板の左右両側面側に位置するように延長したことにより、前記補助上面電極における表面のうちオーバーコートとの境界部分の下側と、上面電極との間には、前記カバーコートが存在するから、前記補助上面電極における表面のうちオーバーコートに対する境界部分に、大気中の硫黄成分等によって腐食が発生した場合に、この腐食が前記上面電極にまで進行することを、前記カバーコートによって確実に阻止でき、また、前記補助上面電極における表面のうちオーバーコートに対する境界部分に、割れ等の破損が発生した場合に、大気中の硫黄成分等が前記上面電極にまで侵入することを、前記カバーコートによって確実に阻止できる。
【００１５】
従って、本発明によると、抵抗膜の両端における上面電極を、電気抵抗の低い銀系導電ペーストにて形成した場合に、この上面電極に、大気中の硫黄成分等によって腐食が発生することを大幅に低減できる。
【００１６】
ところで、前記補助上面電極及びオーバーコートは、これらの材料をスクリーン印刷にて塗布することによって形成されるもので、このスクリーン印刷に際しては、一般的に言って、１００ミクロン未満程度の相対的な印刷ずれが存在するものである。
【００１７】
そこで、請求項２に記載したように、前記カバーコートのうち前記上面電極に重なる部分の終端を、前記オーバーコートのうち前記補助上面電極に重なる部分の終端よりも前記絶縁基板の左右両側面側に位置する寸法を、少なくとも１００ミクロン以上にすることにより、前記補助上面電極及びオーバーコートを形成するときのスクリーン印刷に際しての相対的な印刷ずれに対して、前記した構成を確保することができる。
【００１８】
また、前記補助上面電極を、銀以外の卑金属系導電ペーストにて形成するか、或いは、カーボン系の導電樹脂ペーストにて形成することにより、この補助上面電極に大気中の硫黄成分等による腐食が発生することはないから、前記した効果、つまり、上面電極の腐食防止を助長でき、且つ、この分だけ、銀による前記上面電極の厚さを薄くできて、低コスト化を図ることができる利点がある。
【００１９】
【発明の実施の形態】
以下、本発明の実施の形態を図面について説明する。
【００２０】
図１は、本発明の実施の形態によるチップ抵抗器１を示す。
【００２１】
この実施の形態によるチップ抵抗器１は、チップ型に構成した絶縁基板２の下面に、左右一対の下面電極３を、銀系導電ペーストにて形成する一方、前記絶縁基板２の上面に、抵抗膜４と、その両端に繋がる銀系導電ペーストによる左右一対の上面電極５とを形成するとともに、前記抵抗膜４を覆うガラス等によるカバーコート６を、当該カバーコート６が前記上面電極５の一部に重なるように形成する。
【００２２】
更に、前記両上面電極５の上面に、銀系導電ペーストによる補助上面電極７を、前記カバーコート６に対して一部重なるように形成し、前記絶縁基板２の左右両側面２ａに、側面電極８を、少なくとも前記下面電極３と補助上面電極７に電気的に繋がるように形成する。
【００２３】
加えて、前記カバーコート６に重ねてガラス又は耐熱合成樹脂によるオーバーコート９を、当該オーバーコート９が前記補助上面電極７に対して一部重なるように形成する。
【００２４】
そして、前記カバーコート６のうち前記上面電極５に重なる部分の終端６ａを、前記オーバーコート９のうち前記補助上面電極７に重なる部分の終端９ａよりも適宜寸法Ｓだけ前記絶縁基板２の左右両側面２ａ側に位置するように延長するという構成する。
【００２５】
また、前記下面電極３、補助上面電極７及び側面電極８の表面には、例えば、下地としてのニッケルメッキ層と、錫又は半田等の半田付け用メッキ層とからなる金属メッキ層１０を形成する。
【００２６】
前記した構成において、前記補助上面電極７における表面のうちオーバーコート９との境界部分、つまり、オーバーコート９における終端９ａの部分の下側と、上面電極５との間には、前記カバーコート６が存在するから、前記補助上面電極７における表面のうちオーバーコート９に対する境界部分、つまり、オーバーコート９における終端９ａの部分に、大気中の硫黄成分等によって腐食が発生した場合に、この腐食が前記上面電極５にまで進行することを、前記カバーコート９によって確実に阻止できるし、また、前記補助上面電極９における表面のうちオーバーコートに対する境界部分、つまり、オーバーコート９における終端９ａの部分に、割れ等の破損が発生した場合に、大気中の硫黄成分等が前記上面電極５にまで侵入することを、前記カバーコート６によって確実に阻止できる。
【００２７】
この構成によるチップ抵抗器は、以下に述べる順序の工程によって製造される。
【００２８】
先ず、第１の工程において、図２に示すように、絶縁基板１に、下面電極３及び上面電極５を、銀系導電性ペーストのスクリーン印刷による塗布と、その後における高い温度での焼成にて形成する。
【００２９】
なお、この場合、下面電極３の方を先に形成し、次いで、上面電極５を形成するか、両者を同時に形成するようにしても良い。
【００３０】
次いで、第２の工程において、図３に示すように、前記絶縁基板２の上面に抵抗膜４を、その材料ペーストのスクリーン印刷による塗布と、その後における高温での焼成にて形成する。
【００３１】
次いで、第３の工程において、図４に示すように、前記絶縁基板２の上面に、前記抵抗膜４を覆うカバーコート６を、そのガラスの材料ペーストのスクリーン印刷による塗布と、その後におけるガラスの軟化温度での焼成にて形成する。
【００３２】
なお、前記第２の工程と第３の工程との間において、前記抵抗膜４に対して、その抵抗値が所定値になるようにトリミング調整を行う。
【００３３】
次いで、第４の工程において、図５に示すように、前記上面電極５の上面に、補助上面電極７を、銀系導電性ペーストのスクリーン印刷による塗布と、その後における高い温度での焼成にて形成する。
【００３４】
次いで、第５の工程において、図６に示すように、前記カバーコート６の上面に、オーバーコート９を、そのガラスの材料ペーストのスクリーン印刷による塗布と、その後におけるガラスの軟化温度での焼成にて形成する。
【００３５】
次いで、第６の工程において、図７に示すように、前記絶縁基板２の左右両側面２ａに、側面電極８を、銀系導電ペーストの塗布と、その後における高い温度での焼成にて形成する。
【００３６】
そして、前記第７の工程において、前記下面電極３、補助上面電極７及び側面電極８の表面に、金属メッキ層１０を形成する。
【００３７】
なお、前記オーバーコート９は、耐熱合成樹脂製にしても良いが、このオーバーコート９を、耐熱合成樹脂製にする場合には、前記側面電極８を形成する工程の後で、金属メッキ工程の前の工程において、その材料のスクリーン印刷とその後における加熱等の硬化処理にて形成する。
【００３８】
また、他の実施の形態においては、前記補助上面電極７を、ニッケル又は銅等のように銀以外の卑金属を主成分とする導電ペースト（卑金属系導電ペースト）にて形成するか、或いは、カーボン粉末を混入することによって導電性を付与して成るカーボン系導電樹脂ペーストにて形成することができる。
【００３９】
このように、補助上面電極７を、卑金属系導電ペースト又はカーボン系導電樹脂ペーストにした場合には、この補助上面電極７に大気中の硫黄成分等による腐食が発生することがないから、前記上面電極５の腐食防止を助長できる。
【００４０】
なお、前記補助上面電極７をカーボン系導電樹脂ペーストにする場合には、この補助上面電極７を、前記カバーコート６を形成する工程の後の工程において、その材料のスクリーン印刷とその後における加熱等の硬化処理にて形成し、次いで、耐熱合成樹脂によるオーバーコート９を、その材料のスクリーン印刷とその後における加熱等の硬化処理にて形成し、次いで、側面電極８を、カーボン系導電樹脂ペーストを含む導電樹脂ペーストのスクリーン印刷とその後における加熱等の硬化処理にて形成し、最後に金属メッキ層１０を形成するという製造方法を採用する。
【００４１】
更にまた、前記した製造工程において、スクリーン印刷するに際しては、通常１００ミクロン未満程度の相対的な印刷ずれが存在するから、前記カバーコート６の終端６ａと、前記オーバーコート９の終端９ａとの間の寸法Ｓを、１００ミクロン以上に設定することにより、スクリーン印刷の相対的な印刷ずれに対して、前記カバーコート６のうち前記上面電極５に重なる部分の終端６ａを、前記オーバーコート９のうち前記補助上面電極７に重なる部分の終端９ａよりも前記絶縁基板２の左右両側面２ａ側に位置するように延長する構成を確保することができるのである。
【図面の簡単な説明】
【図１】実施の形態によるチップ抵抗器を示す縦断正面図である。
【図２】第１の製造工程を示す図である。
【図３】第２の製造工程を示す図である。
【図４】第３の製造工程を示す図である。
【図５】第４の製造工程を示す図である。
【図６】第５の製造工程を示す図である。
【図７】第６の製造工程を示す図である。
【符号の説明】
１                      チップ抵抗器
２                      絶縁基板
３                      下面電極
４                      抵抗膜
５                      上面電極
６                      カバーコート
６ａ                    カバーコートの終端
７                      補助上面電極
８                      側面電極
９                      オーバーコート
９ａ                    オーバーコートの終端
１０                    金属メッキ層
【図１】
2004253467.tif 000003
【図２】
2004253467.tif 000004
【図３】
2004253467.tif 000005
【図４】
2004253467.tif 000006
【図５】
2004253467.tif 000007
【図６】
2004253467.tif 000008
【図７】
2004253467.tif 000009